"下記化学式1で表される有機電界発光素子用化合物。式中、Arは置換もしくは非置換の核炭素数6~50のアリール基、または置換もしくは非置換の核原子数5~50のヘテロアリール基であり、Y1~Y5はそれぞれ独立に酸素、硫黄またはセレニウム原子であり、Ar1~Ar10はそれぞれ同一または異なる置換基で、置換もしくは非置換の核炭素数6~50のアリール基、または置換もしくは非置換の核原子数5~50のヘテロアリール基であり、R1~R4はカルバゾール単位の共役構造を拡張させない単位であって、それぞれ独立に一部または全部が水素原子であるか、それぞれ同一または異なる置換基で、ハロゲン原子、シアノ基、ニトロ基、置換もしくは非置換の炭素数1~50のアリール基、置換もしくは非置換の炭素数3~50のアルキル環基、置換もしくは非置換の炭素数1~50のチオ基、または置換もしくは非置換の炭素数1~50のシリル基であり、前記Ar、Ar1~Ar10、及びR1~R4における置換にあたる基は、同一または異なる基であって、ハロゲン原子、シアノ基、ニトロ基、核炭素数6~50のアリール基、核原子数5~50のヘテロアリール基、炭素数1~50のアルキル基、炭素数3~50のアルキル環基、炭素数1~50のチオ基、または炭素数1~50のシリル基であり、n1~n5はそれぞれ独立に0または1であり、n1n2n3n4n5≠0であり、n6~n9はそれぞれ独立に0または1である。化学式1において、Arは、炭素数6~34の置換もしくは非置換のフェニル基、置換もしくは非置換のビフェニル基、置換もしくは非置換のテルフェニル基、置換もしくは非置換のナフチル基、置換もしくは非置換のアントリル基、置換もしくは非置換のピレニル基、置換もしくは非置換のジベンゾフラン、置換もしくは非置換のジベンゾチオフェン、置換もしくは非置換のジベンゾホスホール、置換もしくは非置換のジベンゾホスホールオキシド、置換もしくは非置換のベンゾフラン、置換もしくは非置換のベンゾチオフェン、置換もしくは非置換のカルバゾール、置換もしくは非置換のフェニルカルバゾール、置換もしくは非置換のインドール、置換もしくは非置換のフェニルインドール、置換もしくは非置換のピリジン、置換もしくは非置換のピリダジン、または置換もしくは非置換のピリミジンであり、Y1~Y5は酸素原子であり、Ar1~Ar10はそれぞれ同一または異なる置換基であって、炭素数6~34の置換もしくは非置換のフェニル基、置換もしくは非置換のビフェニル基、置換もしくは非置換のテルフェニル基、置換もしくは非置換のナフチル基、置換または非置換のアントリル基、または置換もしくは非置換のピレニル基であり、R1~R4はカルバゾール単位の共役構造を拡張させない単位であって、それぞれ独立に一部または全部が水素原子であるか、それぞれ同一または異なる置換基で、ハロゲン原子、シアノ基、ニトロ基、tert-ブチル、置換もしくは非置換のトリフェニルメチル、置換もしくは非置換のジフェニルメチル、置換もしくは非置換のフェニルメチル、メチルシリル、置換もしくは非置換のトリフェニルシリル、メチル、エチル、またはプロピル基であり、前記Ar、Ar1~Ar10、及びR1~R4における置換にあたる基は、同一または異なる基であって、ハロゲン原子、シアノ基、ニトロ基、核炭素数6~34のアリール基、核原子数5~34のヘテロアリール基、炭素数1~34のアルキル基、炭素数3~34のアルキル環基、炭素数1~34のチオ基、または炭素数1~34のシリル基であり、n1~n5はそれぞれ独立に0または1であり、n1n2n3n4n5≠0であり、n6~n9はそれぞれ独立に0または1であることを特徴とする、請求項1に記載の有機電界発光素子用化合物。化学式1において、Arがフェニル基であり、Y1~Y5が酸素原子であり、Ar1~Ar10がそれぞれフェニル基であり、R1~R4がそれぞれ水素原子であり、n1~n5はそれぞれ独立に0または1であり、n1n2n3n4n5≠0であり、n6~n9はそれぞれ独立に0または1であることを特徴とする、請求項1に記載の有機電界発光素子用化合物。下記化学式2で表される有機電界発光素子用化合物。式中、Ar’は置換もしくは非置換の核炭素数6~50のアリール基、または置換もしくは非置換の核原子数5~50のヘテロアリール基であり、Y6~Y11はそれぞれ独立に酸素、硫黄またはセレニウム原子であり、Ar11~Ar22はそれぞれ同一または異なる置換基で、置換もしくは非置換の核炭素数6~50のアリール基、または置換もしくは非置換の核原子数5~50のヘテロアリール基であり、R5~R10はカルバゾール単位の共役構造を拡張させない単位であって、それぞれ独立に一部または全部が水素原子であるか、それぞれ同一または異なる置換基で、ハロゲン原子、シアノ基、ニトロ基、置換もしくは非置換の炭素数1~50のアルキル基、置換もしくは非置換の炭素数3~50のアルキル環基、置換もしくは非置換の炭素数1~50のチオ基、または置換もしくは非置換の炭素数1~50のシリル基であり、前記Ar’、Ar11~Ar22、及びR5~R10における置換にあたる基は、同一または異なる基であって、ハロゲン原子、シアノ基、ニトロ基、核炭素数6~50のアリール基、核原子数5~50のヘテロアリール基、炭素数1~50のアルキル基、炭素数3~50のアルキル環基、炭素数1~50のチオ基、または炭素数1~50のシリル基であり、n10~n15はそれぞれ独立に0または1であり、n10n11n12n13n14n15≠0であり、n16~n21はそれぞれ独立に0または1である。化学式2において、Ar’は、炭素数6~34の置換もしくは非置換のフェニル基、置換もしくは非置換のビフェニル基、置換もしくは非置換のテルフェニル基、置換もしくは非置換のナフチル基、置換もしくは非置換のアントリル基、置換もしくは非置換のフェニルカルバゾール、置換もしくは非置換のフェニルインドール、置換もしくは非置換のピレニル基、置換もしくは非置換のピリジン、置換もしくは非置換のピリダジン、または置換もしくは非置換のピリミジンであり、Y6~Y11は酸素原子であり、Ar11~Ar22はそれぞれ同一または異なる置換基であって、炭素数6~34の置換もしくは非置換のフェニル基、置換もしくは非置換のビフェニル基、置換もしくは非置換のテルフェニル基、置換もしくは非置換のナフチル基、置換または非置換のアントリル基、または置換もしくは非置換のピレニル基であり、R5~R10はカルバゾール単位の共役構造を拡張させない単位であって、それぞれ独立に一部または全部が水素原子であるか、それぞれ同一または異なる置換基で、ハロゲン原子、シアノ基、ニトロ基、tert-ブチル、置換もしくは非置換のトリフェニルメチル、置換もしくは非置換のジフェニルメチル、置換もしくは非置換のフェニルメチル、メチルシリル、置換もしくは非置換のトリフェニルシリル、メチル、エチル、またはプロピル基であり、前記Ar’、Ar11~Ar22、及びR5~R10における置換にあたる基は、同一または異なる基であって、ハロゲン原子、シアノ基、ニトロ基、核炭素数6~34のアリール基、核原子数5~34のヘテロアリール基、炭素数1~34のアルキル基、炭素数3~34のアルキル環基、炭素数1~34のチオ基、または炭素数1~34のシリル基であり、n10~n15はそれぞれ独立に0または1であり、n10n11n12n13n14n15≠0であり、n16~n21はそれぞれ独立に0または1であることを特徴とする、請求項4に記載の有機電界発光素子用化合物。化学式2において、Ar’がフェニル基であり、Y6~Y11が酸素原子であり、Ar11~Ar22がそれぞれフェニル基であり、R5~R10がそれぞれ水素原子であり、n10~n15はそれぞれ独立に0または1であり、n10n11n12n13n14n15≠0であり、n16~n21はそれぞれ独立に0または1であることを特徴とする、請求項4に記載の有機電界発光素子用化合物。第1電極;第2電極;及び発光層を含み、前記発光層がホストとドーパントを含む有機電界発光素子において、前記ホストは請求項1または請求項4の有機電界発光素子用化合物を含むことを特徴とする、有機電界発光素子。電子輸送層;及び正孔輸送層をさらに含むことを特徴とする、請求項7に記載の有機電界発光素子。正孔輸送層または前記電子輸送層が請求項1の有機電界発光素子用化合物を含むことを特徴とする、請求項8に記載の有機電界発光素子。第1電極;第2電極;発光層;電子輸送層;及び正孔輸送層を含む有機電界発光素子において、前記正孔輸送層または前記電子輸送層は請求項1または請求項4の有機電界発光素子用化合物を含むことを特徴とする、有機電界発光素子。正孔注入層及び電子注入層の中から選ばれた少なくとも1種の層をさらに含むことを特徴とする、請求項10に記載の有機電界発光素子。本発明は、既存の有機電界発光素子が有する低効率の問題点を解決するために、中央芳香族構造を含み、前記芳香族構造に少なくとも2つのカルバゾール単位と少なくとも一つのホスフィン単位を含むことにより、熱的安定性が高く、高い三重項エネルギーをもって正孔と電子のバランスを調節することができ、赤色ないし青色リン光のすべての発光層にホスト物質として適用することができるうえ、純青色リン光素子において優れた効率特性を実現する、高効率カルバゾール系化合物及びこれを含む有機電界発光素子を提供することを目的とする。本発明は、下記化学式1で表される有機電界発光素子用化合物を提供する。式中、Arは置換もしくは非置換の核炭素数6~50のアリール基、または置換もしくは非置換の核原子数5~50のヘテロアリール基であり、Y1~Y5はそれぞれ独立に酸素、硫黄またはセレニウム原子であり、Ar1~Ar10はそれぞれ同一または異なる置換基で、置換もしくは非置換の核炭素数6~50のアリール基、または置換もしくは非置換の核原子数5~50のヘテロアリール基であり、R1~R4はカルバゾール単位の共役構造を拡張させない単位であって、それぞれ独立に一部または全部が水素原子であるか、それぞれ同一または異なる置換基で、ハロゲン原子、シアノ基、ニトロ基、置換もしくは非置換の炭素数1~50のアリール基、置換もしくは非置換の炭素数3~50のアルキル環基、置換もしくは非置換の炭素数1~50のチオ基、または置換もしくは非置換の炭素数1~50のシリル基であり、前記Ar、Ar1~Ar10、及びR1~R4における置換にあたる基は、同一または異なる基であって、ハロゲン原子、シアノ基、ニトロ基、核炭素数6~50のアリール基、核原子数5~50のヘテロアリール基、炭素数1~50のアルキル基、炭素数3~50のアルキル環基、炭素数1~50のチオ基、または炭素数1~50のシリル基であり、n1~n5はそれぞれ独立に0または1であり、n1n2n3n4n5≠0であり、n6~n9はそれぞれ独立に0または1である。また、本発明は、下記化学式2で表される有機電界発光素子用化合物を提供する。式中、Ar’は置換もしくは非置換の核炭素数6~50のアリール基、または置換もしくは非置換の核原子数5~50のヘテロアリール基であり、Y6~Y11はそれぞれ独立に酸素、硫黄またはセレニウム原子であり、Ar11~Ar22はそれぞれ同一または異なる置換基で、置換もしくは非置換の核炭素数6~50のアリール基、または置換もしくは非置換の核原子数5~50のヘテロアリール基であり、R5~R10はカルバゾール単位の共役構造を拡張させない単位であって、それぞれ独立に一部または全部が水素原子であるか、それぞれ同一または異なる置換基で、ハロゲン原子、シアノ基、ニトロ基、置換もしくは非置換の炭素数1~50のアルキル基、置換もしくは非置換の炭素数3~50のアルキル環基、置換もしくは非置換の炭素数1~50のチオ基、または置換もしくは非置換の炭素数1~50のシリル基であり、前記Ar’、Ar11~Ar22、及びR5~R10における置換にあたる基は、同一または異なる基であって、ハロゲン原子、シアノ基、ニトロ基、核炭素数6~50のアリール基、核原子数5~50のヘテロアリール基、炭素数1~50のアルキル基、炭素数3~50のアルキル環基、炭素数1~50のチオ基、または炭素数1~50のシリル基であり、n10~n15はそれぞれ独立に0または1であり、n10n11n12n13n14n15≠0であり、n16~n21はそれぞれ独立に0または1である。また、本発明は、第1電極;第2電極;及び発光層を含み、前記発光層がホストとドーパントを含む有機電界発光素子において、前記ホストは請求項1または請求項4の有機電界発光素子用化合物を含むことを特徴とする、有機電界発光素子を提供する。本発明は、第1電極;第2電極;発光層;電子輸送層;及び正孔輸送層を含む有機電界発光素子において、前記正孔輸送層は請求項1または請求項4の有機電界発光素子用化合物を含むことを特徴とする、有機電界発光素子を提供する。本発明の高効率カルバゾール系化合物は、中央芳香族構造を含み、前記芳香族構造に少なくとも2つのカルバゾール単位と少なくとも一つのホスフィン単位を含むことにより、熱的安定性が高く、高い三重項エネルギーをもって正孔と電子のバランスを調節することができ、赤色ないし青色リン光、特に純青色リン光の発光層に優れた効率特性を有するホスト物質として適用することができる。本発明の有機電界発光素子は、本発明の高効率カルバゾール系化合物を使用することにより、赤色ないし青色リン光素子、特に純青色リン光素子において優れた効率特性を実現することができる。以下、本発明による高効率カルバゾール系化合物及びこれを含む有機電界発光素子の好適な実施例を化学式または添付図面に基づいて詳細に説明する。次に、本発明による高効率カルバゾール系化合物を説明し、これを含む有機電界発光素子について記述する。本発明は、下記化学式1で表される有機電界発光素子用化合物を提供する。式中、Arは置換もしくは非置換の核炭素数6~50のアリール基、または置換もしくは非置換の核原子数5~50のヘテロアリール基であり、Y1~Y5はそれぞれ独立に酸素、硫黄またはセレニウム原子であり、Ar1~Ar10はそれぞれ同一または異なる置換基で、置換もしくは非置換の核炭素数6~50のアリール基、または置換もしくは非置換の核原子数5~50のヘテロアリール基であり、R1~R4はカルバゾール単位の共役構造を拡張させない単位であって、それぞれ独立に一部または全部が水素原子であるか、それぞれ同一または異なる置換基で、ハロゲン原子、シアノ基、ニトロ基、置換もしくは非置換の炭素数1~50のアリール基、置換もしくは非置換の炭素数3~50のアルキル環基、置換もしくは非置換の炭素数1~50のチオ基、または置換もしくは非置換の炭素数1~50のシリル基であり、前記Ar、Ar1~Ar10、及びR1~R4における置換にあたる基は、同一または異なる基であって、ハロゲン原子、シアノ基、ニトロ基、核炭素数6~50のアリール基、核原子数5~50のヘテロアリール基、炭素数1~50のアルキル基、炭素数3~50のアルキル環基、炭素数1~50のチオ基、または炭素数1~50のシリル基であり、n1~n5はそれぞれ独立に0または1であり、n1n2n3n4n5≠0であり、n6~n9はそれぞれ独立に0または1である。本発明によれば、前記化学式1において、Arは、炭素数6~34の置換もしくは非置換のフェニル基、置換もしくは非置換のビフェニル基、置換もしくは非置換のテルフェニル基、置換もしくは非置換のナフチル基、置換もしくは非置換のアントリル基、置換もしくは非置換のピレニル基、置換もしくは非置換のジベンゾフラン、置換もしくは非置換のジベンゾチオフェン、置換もしくは非置換のジベンゾホスホール、置換もしくは非置換のジベンゾホスホールオキシド、置換もしくは非置換のベンゾフラン、置換もしくは非置換のベンゾチオフェン、置換もしくは非置換のカルバゾール、置換もしくは非置換のフェニルカルバゾール、置換もしくは非置換のインドール、置換もしくは非置換のフェニルインドール、置換もしくは非置換のピリジン、置換もしくは非置換のピリダジン、または置換もしくは非置換のピリミジンであり、Y1~Y5は酸素原子であり、Ar1~Ar10はそれぞれ同一または異なる置換基であって、炭素数6~34の置換もしくは非置換のフェニル基、置換もしくは非置換のビフェニル基、置換もしくは非置換のテルフェニル基、置換もしくは非置換のナフチル基、置換または非置換のアントリル基、または置換もしくは非置換のピレニル基であり、R1~R4はカルバゾール単位の共役構造を拡張させない単位であって、それぞれ独立に一部または全部が水素原子であるか、それぞれ同一または異なる置換基で、ハロゲン原子、シアノ基、ニトロ基、tert-ブチル、置換もしくは非置換のトリフェニルメチル、置換もしくは非置換のジフェニルメチル、置換もしくは非置換のフェニルメチル、メチルシリル、置換もしくは非置換のトリフェニルシリル、メチル、エチル、またはプロピル基であり、前記Ar、Ar1~Ar10、及びR1~R4における置換にあたる基は、同一または異なる基であって、ハロゲン原子、シアノ基、ニトロ基、核炭素数6~34のアリール基、核原子数5~34のヘテロアリール基、炭素数1~34のアルキル基、炭素数3~34のアルキル環基、炭素数1~34のチオ基、または炭素数1~34のシリル基であり、n1~n5はそれぞれ独立に0または1であり、n1n2n3n4n5≠0であり、n6~n9はそれぞれ独立に0または1であることを特徴とする、有機電界発光素子用化合物が提供できる。本発明によれば、前記化学式1において、Arがフェニル基であり、Y1~Y5が酸素原子であり、Ar1~Ar10がそれぞれフェニル基であり、R1~R4がそれぞれ水素原子であり、n1~n5がそれぞれ独立に0または1であり、n1n2n3n4n5≠0であり、n6~n9はそれぞれ独立に0または1であることを特徴とする、電界発光素子用化合物が提供できる。また、本発明は、下記化学式2で表される有機電界発光素子用化合物を提供する。式中、Ar’は置換もしくは非置換の核炭素数6~50のアリール基、または置換もしくは非置換の核原子数5~50のヘテロアリール基であり、Y6~Y11はそれぞれ独立に酸素、硫黄またはセレニウム原子であり、Ar11~Ar22はそれぞれ同一または異なる置換基で、置換もしくは非置換の核炭素数6~50のアリール基、または置換もしくは非置換の核原子数5~50のヘテロアリール基であり、R5~R10はカルバゾール単位の共役構造を拡張させない単位であって、それぞれ独立に一部または全部が水素原子であるか、それぞれ同一または異なる置換基で、ハロゲン原子、シアノ基、ニトロ基、置換もしくは非置換の炭素数1~50のアルキル基、置換もしくは非置換の炭素数3~50のアルキル環基、置換もしくは非置換の炭素数1~50のチオ基、または置換もしくは非置換の炭素数1~50のシリル基であり、前記Ar’、Ar11~Ar22、及びR5~R10における置換にあたる基は、同一または異なる基であって、ハロゲン原子、シアノ基、ニトロ基、核炭素数6~50のアリール基、核原子数5~50のヘテロアリール基、炭素数1~50のアルキル基、炭素数3~50のアルキル環基、炭素数1~50のチオ基、または炭素数1~50のシリル基であり、n10~n15はそれぞれ独立に0または1であり、n10n11n12n13n14n15≠0であり、n16~n21はそれぞれ独立に0または1である。本発明によれば、前記化学式2において、Ar’は、炭素数6~34の置換もしくは非置換のフェニル基、置換もしくは非置換のビフェニル基、置換もしくは非置換のテルフェニル基、置換もしくは非置換のナフチル基、置換もしくは非置換のアントリル基、置換もしくは非置換のフェニルカルバゾール、置換もしくは非置換のフェニルインドール、置換もしくは非置換のピレニル基、置換もしくは非置換のピリジン、置換もしくは非置換のピリダジン、または置換もしくは非置換のピリミジンであり、Y6~Y11は酸素原子であり、Ar11~Ar22はそれぞれ同一または異なる置換基であって、炭素数6~34の置換もしくは非置換のフェニル基、置換もしくは非置換のビフェニル基、置換もしくは非置換のテルフェニル基、置換もしくは非置換のナフチル基、置換または非置換のアントリル基、または置換もしくは非置換のピレニル基であり、R5~R10はカルバゾール単位の共役構造を拡張させない単位であって、それぞれ独立に一部または全部が水素原子であるか、それぞれ同一または異なる置換基で、ハロゲン原子、シアノ基、ニトロ基、tert-ブチル、置換もしくは非置換のトリフェニルメチル、置換もしくは非置換のジフェニルメチル、置換もしくは非置換のフェニルメチル、メチルシリル、置換もしくは非置換のトリフェニルシリル、メチル、エチル、またはプロピル基であり、前記Ar’、Ar11~Ar22、及びR5~R10における置換にあたる基は、同一または異なる基であって、ハロゲン原子、シアノ基、ニトロ基、核炭素数6~34のアリール基、核原子数5~34のヘテロアリール基、炭素数1~34のアルキル基、炭素数3~34のアルキル環基、炭素数1~34のチオ基、または炭素数1~34のシリル基であり、n10~n15はそれぞれ独立に0または1であり、n10n11n12n13n14n15≠0であり、n16~n21はそれぞれ独立に0または1であることを特徴とする、有機電界発光素子用化合物が提供できる。本発明によれば、前記化学式2において、Ar’がフェニル基であり、Y6~Y11が酸素原子であり、Ar11~Ar22がそれぞれフェニル基であり、R5~R10がそれぞれ水素原子であり、n10~n15がそれぞれ独立に0または1であり、n10n11n12n13n14n15≠0であり、n16~n21はそれぞれ独立に0または1であることを特徴とする、有機電界発光素子用化合物が提供できる。前記Ar、Ar’、及びAr1~Ar22において、置換もしくは非置換の核炭素数6~50のアリール基の具体的な例としては、フェニル基、1-ナフチル基、2-ナフチル基、1-アントリル基、2-アントリル基、9-アントリル基、1-フェナントリル基、2-フェナントリル基、3-フェナントリル基、4-フェナントリル基、9-フェナントリル基、1-ナフタセニル基、2-ナフタセニル基、9-ナフタセニル基、1-ピレニル基、2-ピレニル基、4-ピレニル基、2-ビフェニリル基、3-ビフェニリル基、4-ビフェニリル基、p-テルフェニル-4-イル基、p-テルフェニル-3-イル基、p-テルフェニル-2-イル基、m-テルフェニル-4-イル基、m-テルフェニル-3-イル基、m-テルフェニル-2-イル基、o-トリル基、m-トリル基、p-トリル基、p-tert-ブチルフェニル基、p-2-フェニルプロピルフェニル基、3-メチル-2-ナフチル基、4-メチル-1-ナフチル基、4-メチル-1-アントリル基、4-メチルビフェニリル基または4-tert-ブチル-p-テルフェニル-4-イル基などを挙げることができる。前記Ar、Ar’、およびAr1~Ar22において、核原子数5~50の芳香族複素環基の具体的な例としては、1-ピロリル基、2-ピロリル基、3-ピロリル基、ピラジニル基、ピリミジル基、ピリダジル基、2-ピリジニル基、3-ピリジニル基、4-ピリジニル基、1-インドリル基、2-インドリル基、3-インドリル基、4-インドリル基、5-インドリル基、6-インドリル基、7-インドリル基、1-イソインドリル基、2-イソインドリル基、3-イソインドリル基、4-イソインドリル基、5-イソインドリル基、6-イソインドリル基、7-イソインドリル基、2-フリル基、3-フリル基、2-ベンゾフラニル基、3-ベンゾフラニル基、4-ベンゾフラニル基、5-ベンゾフラニル基、6-ベンゾフラニル基、7-ベンゾフラニル基、1-イソベンゾフラニル基、3-イソベンゾフラニル基、4-イソベンゾフラニル基、5-イソベンゾフラニル基、6-イソベンゾフラニル基、7-イソベンゾフラニル基、1-ジベンゾフラニル基、2-ジベンゾフラニル基、3-ジベンゾフラニル基、6-ジベンゾフラニル基、7-ジベンゾフラニル基、8-ジベンゾフラニル基、9-ジベンゾフラニル基、2-ベンゾチオフェン、3-ベンゾチオフェン、4-ベンゾチオフェン、5-ベンゾチオフェン、6-ベンゾチオフェン、7-ベンゾチオフェン、1-ジベンゾチオフェン、2-ジベンゾチオフェン、3-ジベンゾチオフェン、4-ジベンゾチオフェン、6-ジベンゾチオフェン、7-ジベンゾチオフェン、8-ジベンゾチオフェン、9-ジベンゾチオフェン、2-ベンゾホルホール、3-ベンゾホルホール、4-ベンゾホルホール、5-ベンゾホルホール、6-ベンゾホルホール、7-ベンゾホルホール、1-ジベンゾホルホール、2-ジベンゾホルホール、3-ジベンゾホルホール、4-ジベンゾホルホール、6-ジベンゾホルホール、7-ジベンゾホルホール、8-ジベンゾホルホール、9-ジベンゾホルホール、2-ベンゾホルホールオキシド、3-ベンゾホルホールオキシド、4-ベンゾホルホールオキシド、5-ベンゾホルホールオキシド、6-ベンゾホルホールオキシド、7-ベンゾホルホールオキシド、1-ジベンゾホルホールオキシド、2-ジベンゾホルホールオキシド、3-ジベンゾホルホールオキシド、4-ジベンゾホルホールオキシド、6-ジベンゾホルホールオキシド、7-ジベンゾホルホールオキシド、8-ジベンゾホルホールオキシド、9-ジベンゾホルホールオキシド、キノリル基、3-キノリル基、4-キノリル基、5-キノリル基、6-キノリル基、7-キノリル基、8-キノリル基、1-イソキノリル基、3-イソキノリル基、4-イソキノリル基、5-イソキノリル基、6-イソキノリル基、7-イソキノリル基、8-イソキノリル基、2-キノキサリニル基、5-キノキサリニル基、6-キノキサリニル基、1-フェナントリジニル基、2-フェナントリジニル基、3-フェナントリジニル基、4-フェナントリジニル基、6-フェナントリジニル基、7-フェナントリジニル基、8-フェナントリジニル基、9-フェナントリジニル基、10-フェナントリジニル基、1-アクリジニル基、2-アクリジニル基、3-アクリジニル基、4-アクリジニル基、9-アクリジニル基、1,7-フェナントロリン-2-イル基、1,7-フェナントロリン-3-イル基、1,7-フェナントロリン-4-イル基、1,7-フェナントロリン-5-イル基、1,7-フェナントロリン-6-イル基、1,7-フェナントロリン-8-イル基、1,7-フェナントロリン-9-イル基、1,7-フェナントロリン-10-イル基、1,8-フェナントロリン-2-イル基、1,8-フェナントロリン-3-イル基、1,8-フェナントロリン-4-イル基、1,8-フェナントロリン-5-イル基、1,8-フェナントロリン-6-イル基、1,8-フェナントロリン-7-イル基、1,8-フェナントロリン-9-イル基、1,8-フェナントロリン-10-イル基、1,9-フェナントロリン-2-イル基、1,9-フェナントロリン-3-イル基、1,9-フェナントロリン-4-イル基、1,9-フェナントロリン-5-イル基、1,9-フェナントロリン-6-イル基、1,9-フェナントロリン-7-イル基、1,9-フェナントロリン-8-イル基、1,9-フェナントロリン-10-イル基、1,10-フェナントロリン-2-イル基、1,10-フェナントロリン-3-イル基、1,10-フェナントロリン-4-イル基、1,10-フェナントロリン-5-イル基、2,9-フェナントロリン-1-イル基、2,9-フェナントロリン-3-イル基、2,9-フェナントロリン-4-イル基、2,9-フェナントロリン-5-イル基、2,9-フェナントロリン-6-イル基、2,9-フェナントロリン-7-イル基、2,9-フェナントロリン-8-イル基、2,9-フェナントロリン-10-イル基、2,8-フェナントロリン-1-イル基、2,8-フェナントロリン-3-イル基、2,8-フェナントロリン-4-イル基、2,8-フェナントロリン-5-イル基、2,8-フェナントロリン-6-イル基、2,8-フェナントロリン-7-イル基、2,8-フェナントロリン-9-イル基、2,8-フェナントロリンイル基、2,7-フェナントロリン-1-イル基、2,7-フェナントロリン-3-イル基、2,7-フェナントロリン-4-イル基、2,7-フェナントロリン-5-イル基、2,7-フェナントロリン-6-イル基、2,7-フェナントロリン-8-イル基、2,7-フェナントロリン-9-イル基、2,7-フェナントロリン-10-イル基、1-フェナジニル基、2-フェナジニル基、1-フェノチアジニル基、2-フェノチアジニル基、3-フェノチアジニル基、4-フェノチアジニル基、10-フェノチアジニル基、1-フェノキサジニル基、2-フェノキサジニル基、3-フェノキサジニル基、4-フェノキサジニル基、10-フェノキサジニル基、2-オキサゾリル基、4-オキサゾリル基、5-オキサゾリル基、2-オキサジアゾリル基、5-オキサジアゾリル基、3-フラザニル基、2-チエニル基、3-チエニル基、2-メチルピロール-1-イル基、2-メチルピロール-3-イル基、2-メチルピロール-4-イル基、2-メチルピロール-5-イル基、3-メチルピロール-1-イル基、3-メチルピロール-2-イル基、3-メチルピロール-4-イル基、3-メチルピロール-5-イル基、2-tert-ブチルピロ-ル-4-イル基、3-2-フェニルプロピルピロール-1-イル基、2-メチル-1-インドリル基、4-メチル-1-インドリル基、2-メチル-3-インドリル基、4-メチル-3-インドリル基、2-tert-ブチル-1-インドリル基、4-tert-ブチル-1-インドリル基、2-tert-ブチル-3-インドリル基、または4-tert-ブチル-3-インドリル基などを挙げることができる。前記R1~R10において、置換もしくは非置換の炭素数1~50のアルキル基、及び置換もしくは非置換の炭素数3~50のアルキル環基の具体的な例としては、メチル、エチル、n-プロピル、n-ペンチル基、n-ブチル、n-ヘキシル基、n-ヘプチル基、n-オクチル基、n-デカニル、n-エイコサニルイソプロピル基、sec-ブチル基、イソブチル基、tert-ブチル基、ヒドロキシメチル基、1-ヒドロキシエチル基、2-ヒドロキシエチル基、2-ヒドロキシイソブチル基、1,2-ジヒドロキシエチル基、1,3-ジヒドロキシイソプロピル基、2,3-ジヒドロキシ-tert-ブチル基、1,2,3-トリヒドロキシプロピル基、クロロメチル基、1-クロロエチル基、2-クロロエチル基、2-クロロイソブチル基、1,2-ジクロロエチル基、1,3-ジクロロイソプロピル基、2,3-ジクロロ-tert-ブチル基、1,2,3-トリクロロプロピル基、ブロモメチル基、1-ブロモエチル基、2-ブロモエチル基、2-ブロモイソブチル基、1,2-ジブロモエチル基、1,3-ジブロモイソプロピル基、2,3-ジブロモ-tert-ブチル基、1,2,3-トリブロモプロピル基、ヨードメチル基、1-ヨードエチル基、2-ヨードエチル基、2-ヨードイソブチル基、1,2-ジヨードエチル基、1,3-ジヨードイソプロピル基、2,3-ジヨード-tert-ブチル基、1,2,3-トリヨードプロピル基、アミノメチル基、1-アミノエチル基、2-アミノエチル基、2-アミノイソブチル基、1,2-ジアミノエチル基、1,3-ジアミノイソプロピル基、2,3-ジアミノ-tert-ブチル基、1,2,3-トリアミノプロピル基、シアノメチル基、1-シアノエチル基、2-シアノエチル基、2-シアノイソブチル基、1,2-ジシアノエチル基、1,3-ジシアノイソプロピル基、2,3-ジシアノ-tert-ブチル基、1,2,3-トリシアノプロピル基、ニトロメチル基、1-ニトロエチル基、2-ニトロエチル基、2-ニトロイソブチル基、1,2-ジニトロエチル基、1,3-ジニトロイソプロピル基、2,3-ジニトロ-tert-ブチル基、1,2,3-トリニトロプロピル基、フェニルメチル、ジフェニルメチル、トリフェニルメチル、1-フェニルエチル、2-フェニルエチル、1,1-ジフェニルエチル、1,2-ジフェニルエチル、2,2-ジフェニルエチル、2,2,2-トリフェニルエチル、1,2,2-トリフェニルエチル、1,1,2-トリフェニルエチル、1-フェニル-n-プロピル、2-フェニル-n-プロピル、3-フェニル-n-プロピル、1,1-ジフェニル-n-プロピル、2,2-ジフェニル-n-プロピル、3,3-ジフェニル-n-プロピル、1,2-ジフェニル-n-プロピル、1,3-ジフェニル-n-プロピル、2,3-ジフェニル-n-プロピル、3,3,3-トリフェニル-n-プロピル、1,1,2-トリフェニル-n-プロピル、1,2,2-トリフェニル-n-プロピル、1,3,3-トリフェニル-n-プロピル、1,1,3-トリフェニル-n-プロピル、1-フェニル-イソプロピル、2-フェニル-イソプロピル、1,1-ジフェニル-イソプロピル、2,2-ジフェニル-イソプロピル、1,2-ジフェニル-イソプロピル、1,3-ジフェニル-イソプロピル、2,3-ジフェニル-イソプロピル、1,1,1-トリフェニル-イソプロピル、1,1,2-トリフェニル-イソプロピル、1,1,3-トリフェニル-イソプロピル、1-フェニル-n-ブチル、2-フェニル-n-ブチル、3-フェニル-n-ブチル、4-フェニル-n-ブチル、1,1-ジフェニル-n-ブチル、2,2-ジフェニル-n-ブチル、3,3-ジフェニル-n-ブチル、4,4-ジフェニル-n-ブチル、1,2-ジフェニル-n-ブチル、1,3-ジフェニル-n-ブチル、2,3-ジフェニル-n-ブチル、4,4,4-トリフェニル-n-ブチル、1,1,2-トリフェニル-n-ブチル、1,2,2-トリフェニル-n-ブチル、1,3,3-トリフェニル-n-ブチル、1,1,3-トリフェニル-n-ブチル、1-フェニル-tert-ブチル、1,1-ジフェニル-tert-プロピル、1,1,1-トリフェニル-tert-ブチル基、シクロプロピル基、シクロブチル基、シクロペンチル基、シクロヘキシル基、4-メチルシクロヘキシル基、1-アダマンチル基、2-アダマンチル基、1-ノルボルニル基、2-ノルボルニル基などを挙げることができる。前記R1~R10において、置換もしくは非置換の炭素数1~50のチオ基の具体的な例として、メチルチオ、エチルチオ、プロピルチオ、ブチルチオ、ペンチルチオ、ヘキシルチオ、トリイソプロピルチオ、トリイソブチルチオ、トリtert-ブチルチオ、トリ2-ブチルチオ、フェニルチオ、ナフチルチオ、ビフェニルチオ、3-メチルフェニルチオ、4-メチルナフチルチオ、2-メチルビフェニルチオ基などを挙げることができる。前記R1~R10において、置換もしくは非置換の炭素数1~50のシリル基の具体的な例として、トリメチルシリル、トリエチルシリル、トリブチルシリル、トリイソプロピルシリル、トリイソブチルシリル、トリtert-ブチルシリル、トリ2-ブチルシリル、トリフェニルシリル、トリナフチルシリル、トリビフェニルシリル、トリ3-メチルフェニルシリル、トリ4-メチルナフチルシリル、トリ2-メチルビフェニルシリル、フェニルメチルシリル、フェニルエチルシリル、ナフチルメチルシリル、ナフチルエチルシリル、ビフェニルメチルシリル、3-メチル-フェニルメチルシリル、フェニルイソプロピルシリル、ナフチルイソプロピルシリルまたはビフェニルイソプロピルシリル基などを挙げることができる。既存の高い三重項エネルギーを持つ有機物質の問題を解決するために、本発明は、中央芳香族構造を含み、該芳香族構造に少なくとも2つのカルバゾール単位と少なくとも一つのホスフィン単位を含む化合物を開発した。本発明の化合物は、カルバゾール単位の共役構造が拡張できる芳香族化合物を導入しないことにより、高い三重項エネルギーを確保することができたとともに、ホスフィンオキシド単位を介して電子移動特性を改善することにより、有機化合物における正孔と電子のバランスを保つことができた。また、本発明の化合物は、三重項エネルギーに何の影響も与えないホスィンオキサイド単位、および水素、飽和炭化水素構造などを導入して高い三重項エネルギーを確保したうえ、優れた熱的安定性も確保できた。以下、本発明の有機電界発光素子用化合物の1~20の構造式を表1~表3に例示したが、本発明はこれらの化合物に限定されるものではない。次に、本発明による有機電界発光素子を添付図面に基づいて説明する。図1は本発明の有機電界発光素子の構造を概略的に示す図である。前述した化学式1または2で表される有機電界発光素子用化合物を含む有機電界発光素子は、多様な構造で実現できる。本発明の一具現例に係る有機電界発光素子は、第1電極110;第2電極150;及び発光層130を含み、前記発光層がホストとドーパントを含む有機電界発光素子において、前記ホストは本発明の有機電界発光素子用化合物を含むことを特徴とする。本発明によれば、前記有機電界発光素子は、電子輸送層140及び正孔輸送層120をさらに含むことができる。本発明において、前記正孔輸送層120または電子輸送層140は本発明の有機電界発光素子用化合物を含むことができる。本発明の有機電界発光素子は、第1電極110;第2電極150;発光層130;電子輸送層140;及び正孔輸送層120を含む有機電界発光素子において、前記電子輸送層140または正孔輸送層120は本発明の有機電界発光素子用化合物を含むことを特徴とする。本発明において、本発明の有機電界発光素子は、正孔注入層、電子注入層、及び電子輸送層の中から選ばれた1種以上の層をさらに含んで発光効率を向上させることができる。有機電界発光素子は、好ましくは透明基板によって支持される。透明基板の材料としては、良好な機械的強度、熱安定性及び透明性を持つものであるなら特別な制限はない。具体的には、ガラス、透明プラスチックフィルムなどを例示することができる。本発明の有機電界発光素子の陽極材料としては、4eV以上の仕事関数を持つ金属、合金、電気伝導性化合物またはその混合物を使うことができる。具体的には、金属であるAuまたはCuI、ITOインジウムスズ酸化物、SnO2及びZnOのような透明伝導性材料を挙げることができる。陽極フィルムの厚さは10~200nmが好ましい。本発明の有機電界発光素子の陰極材料としては、4eV未満の仕事関数を持つ金属、合金、電気伝導性化合物またはその混合物を使うことができる。具体的には、Na、Na-K合金、カルシウム、マグネシウム、リチウム、リチウム合金、インジウム、アルミニウム、マグネシウム合金、アルミニウム合金を挙げることができる。その外に、アルミニウム/AlO2、アルミニウム/リチウム、マグネシウム/銀またはマグネシウム/インジウムなども使用できる。陰極フィルムの厚さは10~200nmが好ましい。有機EL素子の発光効率を高めるためには、一つ以上の電極は好ましくは10以上の光透過率を持たなければならない。電極のシート抵抗は、好ましくは数百Ω/mm以下である。電極の厚さは10nm~1μm、好ましくは10~400nmである。このような電極は化学的気相成長CVD、物理的気相成長PVDなどの気相成長法またはスパッタリング法によって前述した電極材料を薄膜に形成して製造することができる。前記本発明の化学式1または2の化合物の外に、正孔輸送物質及び正孔注入物質としては、光伝導性材料の中で正孔輸送物質として通常使われる材料、及び有機EL素子の正孔輸送層または正孔注入層の形成に使われる公知の材料から任意に選択して使用することができる。例えば、N,N-ジカルバゾリル-3,5-ベンゼンmCP、ポリ3,4-エチレンジオキシチオフェン:ポリスチレンスルホネートPEDOT:PSS、N,N’-ジ1-ナフチル-N,N’-ジフェニルベンジジンNPD、N,N’-ジフェニル-N,N’-ジ3-メチルフェニル-4,4’-ジアミノビフェニルTPD、N,N’-ジフェニル-N,N’-ジナフチル-4,4’-ジアミノビフェニル、N,N,N’N’-テトラ-p-トリル-4,4’-ジアミノビフェニル、N,N,N’N’-テトラフェニル-4,4’-ジアミノビフェニル、銅II1,10,15,20-テトラフェニル-21H,23H-ポルフィリンなどのポルフィリン化合物誘導体、主鎖または側鎖内に芳香族3次アミンを有する重合体、1,1-ビス4-ジ-p-トリルアミノフェニルシクロヘキサン、N,N,N-トリp-トリルアミン、4,4’,4’-トリス[N-3-メチルフェニル-N-フェニルアミノ]トリフェニルアミンなどのトリアリールアミン誘導体、N-フェニルカルバゾール及びポリビニルカルバゾールなどのカルバゾール誘導体、無金属フタロシアニン、銅フタロシアニンなどのフタロシアニン誘導体、スターバーストアミン誘導体、エナミンスチルベン系誘導体、芳香族3級アミンとスチリルアミン化合物の誘導体、及びポリシランなどを挙げることができる。電子輸送層には公知の電子輸送物質、例えばジフェニルフォスフィンオキシド-4-トリフェニルシリルフェニルTSPO1、Alq3、2,5-ジアリールシロール誘導体PyPySPyPy、ペルフルオロ化合物PF-6P、Octasubstitutedcyclooctatetraene化合物COTsなどが混合できる。本発明の有機電界発光素子において、電子注入層、電子輸送層、正孔注入層及び正孔輸送層は、前述した化合物の一つ以上の種類を含む単一層に形成されるか、または互いに積層された相異なる種類の化合物を含む複数の層で構成されることが可能である。本発明の有機電界発光素子に使われる他の発光材料としては、公知の発光材料、例えば蓄光蛍光材料、蛍光増白剤、レーザー色素、有機シンチレータ及び蛍光分析用試薬を使うことができる。具体的には、カルバゾール系化合物、ホスフィンオキシド系化合物、カルバゾール系ホスフィンオキシド化合物、ビス3,5-ジフルオロ-4-シアノフェニルピリジンイリジウムピコリネートFCNIrpic、トリス8-ヒドロキシキノリンアルミニウムAlq3、アントラセン、フェナントレン、ピレン、クリセン、フェリレン、コロネン、ルブレン及びキナクリドンのような多環芳香族化合物、四級フェニルのようなオリゴフェニレン化合物、1,4-ビス2-メチルスチリルベンゼン、1,4-ビス4-メチルスチリルベンゼン、1,4-ビス4-メチル-5-フェニル-2-オキサゾリルベンゼン、1,4-ビス5-フェニル-2-オキサゾリルベンゼン、2,5-ビス5-t-ブチル-2-ベンズオキサゾリルチオフェン、1,4-ジフェニル-1,3-ブタジエン、1,6-ジフェニル-1,3,5-ヘキサトリエン、1,1,4,4-テトラフェニル-1,3-ブタジエンなどの液体シンチレーション用シンチレータ、オキシン誘導体の金属錯体、クマリン色素、ジシアノメチレンピラン色素、ジシアノメチレンチオピラン色素、ポリメチン色素、オキソベンズアントラセン色素、キサンテン色素、カルボスチリル色素、フェリレン色素、オキサジン化合物、スチルベン誘導体、スピロ化合物、オキサジアゾール化合物などを挙げることができる。本発明の有機EL素子を構成する各層は、真空蒸着、スピンコーティングまたはキャスティングなどの公知の方法によって薄膜に形成させるか、各層で使われる材料を用いて製造することができる。これらの各層の膜厚に対しては特に制限はなく、材料の特性に応じて適宜選択することができるが、通常2nm~5000nmの範囲で決定できる。本発明による化学式1又は2の化合物は、真空蒸着法によって形成できるので、薄膜形成工程が簡便であり、ピンホールが殆どない均質な薄膜として容易に得ることができるという利点がある。以下、実施例に基づいて本発明に係る有機電界発光素子用化合物及びこれを含む有機電界発光素子の製造方法をより具体的に説明する。しかし、これらの実施例は例示のためのもので、本発明の範囲を限定するものではない。本発明で有機電界発光素子用化合物を製造し、該化合物を用いて有機電界発光素子を製造した。下記の製造例及び実施例は、本発明を具体的に例示するためのもので、本発明を限定するものではない。本発明では、上記の化合物を用いて青色リン光発光素子を製作して有機化合物の特性を評価した。製造例1.中間体の合成カルバゾール4g、1-ブロモ-3-ヨードベンゼン8.08g、炭酸カリウム13.2g、銅粉3.08g、およびジベンゾ-18-クラウン-60.63gをo-ジクロロベンゼン30mLに仕込んで溶かした後、温度を100°Cに維持させ、還流させた。反応が終わった後、ジクロロメタンと蒸留水を用いて抽出した後、溶媒を乾燥させた。この固体を濾過精製することで中間体9-3-ブロモフェニル-9H-カルバゾール化合物を得ることができた。製造例2.中間体の合成9-3-ブロモフェニル-9H-カルバゾール0.31g、3-ブロモ-9-カルバゾール0.2g、炭酸カリウム0.44g、銅粉0.1g、およびジベンゾ-18-クラウン-60.02gをo-ジクロロベンゼン10mLに仕込んで溶かした後、温度を100°Cに維持させ、還流させた。反応が終わった後、ジクロロメタンと蒸留水を用いて抽出した後、溶媒を乾燥させた。この固体を濾過精製することで中間体9-3-9H-カルバゾール-9-イルフェニル-3-ブロモ-9H-カルバゾール化合物を得ることができた。製造例3.中間体の合成3-ブロモ-9H-カルバゾール6.56g、1,3-ジヨードベンゼン4g、炭酸カリウム13.4g、銅粉3.08g、およびジベンゾ-18-クラウン-60.64gをo-ジクロロベンゼン45mLに仕込んで溶かした後、温度を100°Cに維持させ、還流させた。反応が終わった後、ジクロロメタンと蒸留水を用いて抽出した後、溶媒を乾燥させた。この固体を濾過精製することで中間体1,3-ビス3-ブロモ-9H-カルバゾール-9-イルベンゼン化合物を得ることができた。製造例4.中間体の合成9-3-ブロモフェニル-9H-カルバゾール4.75g、3,6-ジブロモ-9-カルバゾール4g、炭酸カリウム6.8g、銅粉1.56g、およびジベンゾ-18-クラウン-60.97gをo-ジクロロベンゼン40mLに仕込んで溶かした後、温度を100°Cに維持させ、還流させた。反応が終わった後、ジクロロメタンと蒸留水を用いて抽出した後、溶媒を乾燥させた。この固体を濾過精製することで中間体9-3-9H-カルバゾール-9-イルフェニル-3,6-ジブロモ-9H-カルバゾール化合物を得ることができた。製造例5.中間体の合成1,3,5-トリブロモベンゼン1gをテトラヒドロフラン20mLに入れて温度を-78°Cにした。その後、ブチルリチウム1.65mLをゆっくり滴加した。温度を維持させ、2時間攪拌させ、クロロトリメチルシラン0.45gをさらにゆっくり滴加した後、常温に昇温した。反応が終わった後、トリエチルアミンとメタノールを入れて攪拌し、抽出した後、溶媒を乾燥させた。この固体を濾過精製することで中間体3,5-ジブロフェニルトリメチルシラン化合物を得ることができた。製造例6.中間体の合成9H-カルバゾール1.19g、3,5-ジブロモフェニルトリメチルシラン1g、炭酸カリウム3.57g、銅粉0.82g、及びジベンゾ-18-クラウン-60.17gをo-ジクロロベンゼン20mLに入れて溶かした後、温度を100°Cに維持させ、還流させた。反応が終わった後、ジクロロメタンと蒸留水を用いて抽出し、しかる後に、溶媒を乾燥させた。この固体を濾過精製することで中間体9,9’-5-トリメチルシリル-1,3-フェニレンビス9H-カルバゾール化合物を得ることができた。製造例7.中間体の合成9,9’-5-トリメチルシリル-1,3-フェニレンビス9H-カルバゾール1gとN-ブロモスクシンイミド0.40gをジメチルホルムアミド20mLに入れて溶かした後、常温で反応させた。反応が終わった後、ジクロロメタンと蒸留水を用いて抽出し、しかる後に、溶媒を乾燥させた。この固体を濾過精製することで中間体9,9’-5-ブロモ-1,3-フェニレンビス9H-カルバゾール化合物を得ることができた。製造例8.中間体の合成9,9’-5-ブロモ-1,3-フェニレンビス9H-カルバゾール1.00g、3-ブロモ-9H-カルバゾール0.65g、炭酸カリウム1.13g、銅粉0.26g、及びジベンゾ-18-クラウン-60.05gをo-ジクロロベンゼン20mLに入れて溶かした後、温度を100°Cに維持させ、還流させた。反応が終わった後、ジクロロメタンと蒸留水を用いて抽出し、しかる後に、溶媒を乾燥させた。この固体を濾過精製することで中間体9,9’-5-3-ブロモ-9H-カルバゾール-9-イル-1,3-フェニレンビス9H-カルバゾール化合物を得ることができた。製造例9.化合物1の合成9-3-9H-カルバゾール-9-イルフェニル-3-ブロモ-9H-カルバゾール2gにテトラヒドロフラン30mLを入れて温度を-78°Cにした。その後、ブチルリチウム2.13mLをゆっくり滴加した。温度を維持させながら2時間攪拌させ、クロロジフェニルホスフィン1.17gをさらにゆっくり滴加した後、常温に昇温した。反応が終わった後、メタノールを入れて攪拌し、抽出した後、溶媒を乾燥させた。この固体にジクロロメタンを入れて攪拌しながら、少量の過酸化水素を入れ、白色のホスフィン酸化物である9-3-9H-カルバゾール-9-イルフェニル-3-ジフェニルホスホニル-9H-カルバゾールmCPPO1というを得ることができた。核磁気共鳴分析及び質量分析を施して得た分析資料は、次のとおりである。NMR1Hδ861855817809791764758739736731727725MSmz608製造例10.化合物2の合成1,3-ビス3-ブロモ-9H-カルバゾール-9-イルベンゼン2gにテトラヒドロフラン30mLを仕込み、温度を-78°Cにした。その後、ブチルリチウム3.53mLをゆっくり滴加した。温度を維持させ、2時間攪拌させ、クロロジフェニルホスフィン1.94gをさらにゆっくり滴加した後、常温に昇温した。反応が終わった後、メタノールを入れて攪拌し、抽出した後、溶媒を乾燥させた。この固体にジクロロメタンを入れて攪拌しながら、少量の過酸化水素を入れ、白色のホスフィン酸化物である1,3-ビス3-ジフェニルホスホニル-9H-カルバゾール-9-イルベンゼンmCPPO2というを得ることができた。核磁気共鳴分析及び質量分析を施して得た分析資料は、次のとおりである。NMR1Hδ860854813809792763758747737730MSmz808製造例11.化合物3の合成9-3-9H-カルバゾール-9-イルフェニル-3,6-ジブロモ-9H-カルバゾール2.06gにテトラヒドロフラン30mLを入れて温度を-78°Cにした。その後、ブチルリチウム3.63mLをゆっくり滴加した。温度を維持させながら2時間攪拌させ、クロロジフェニルホスフィン2.00gをさらにゆっくり滴加した後、常温に昇温した。反応が終わった後、メタノールを入れて攪拌し、抽出した後、溶媒を乾燥させた。この固体にジクロロメタンを入れて攪拌しながら、少量の過酸化水素を入れ、白色のホスフィン酸化物である、前記代表例化合物の構造を持つ9-3-9H-カルバゾール-9-イルフェニル-3,6-ビスジフェニルホスホニル-9H-カルバゾールmCPPO3というを得ることができた。NMR1Hδ850844816812792764760738734730MSmz808製造例12.化合物4の合成9,9’-5-ブロモ-1,3-フェニレンビス9H-カルバゾール1.00gにテトラヒドロフラン20mLを入れて温度を-78°Cにした。その後、ブチルリチウム1.06mLをゆっくり滴加した。温度を維持させながら2時間攪拌させ、クロロジフェニルホスフィン0.58gをさらにゆっくり滴加した後、常温に昇温した。反応が終わった後、メタノールを入れて攪拌し、抽出した後、溶媒を乾燥させた。この固体にジクロロメタンを入れて攪拌しながら、少量の過酸化水素を入れ、白色のホスフィン酸化物である9,9’-5-ジフェニルホスホニル-1,3-フェニレンビス9H-カルバゾールmCPPO4というを得ることができた。核磁気共鳴分析及び質量分析を施して得た分析資料は、次のとおりである。NMR1Hδ855850812804798754745739736730725721MSmz608製造例13.化合物12の合成9,9’-5-3-ブロモ-9H-カルバゾール-9-イル-1,3-フェニレンビス9H-カルバゾール1.00gにテトラヒドロフラン20mLを入れて温度を-78°Cにした。その後、ブチルリチウム0.74mLをゆっくり滴加した。温度を維持させながら2時間攪拌させ、クロロジフェニルホスフィン0.43gをさらにゆっくり滴加した後、常温に昇温した。反応が終わった後、メタノールを入れて攪拌し、抽出した後、溶媒を乾燥させた。この固体にジクロロメタンを入れて攪拌しながら、少量の過酸化水素を入れ、白色のホスフィン酸化物である9,9’-5-3-ジフェニルホスホニル-9H-カルバゾール-9-イル-1,3-フェニレンビス9H-カルバゾールの化合物12を得ることができた。核磁気共鳴分析及び質量分析を施して得た分析資料は、次のとおりである。NMR1Hδ855849812807794764760738733729MSmz773実施例1本発明で合成した化合物1、mCPPO1から、青色ドーパントとして知られているFCNIrpicを用いて青色リン光素子を構成した。本化合物のホストとしての適用のために、青色ドーパントFCNIrpicを用いて青色リン光素子を形成した。素子の構造は、ITO/DNTPDphenylbiphenyl44’diamine60nm/NPD20nm/mCP10nm/mCPPO1:FCNIrpic30nm、3/TSPO120nm/LiF/Alであった。素子の製作は次の方法で行った。ITO基板を純水とイソプロピルアルコールを用いて超音波で30分間洗浄した後、ITO基板を短波長の紫外線を用いて表面処理し、しかる後に、1×10-6torrの圧力下で有機物を真空蒸着した。DNTPD、NPD、mCP、TSPO1は0.1nm/sの速度で蒸着し、各厚さに該当する膜を形成した。化合物1はFCNIrドーパントと真空蒸着した。この際、蒸着速度は、化合物1の場合は0.1nm/s、FCNIrの場合は0.03nm/sであった。LiFは0.01nm/sの速度で1nmの厚さに形成し、Alは0.5nm/secの蒸着速度で100nmの厚さに形成した。素子形成の後、CaO吸湿剤とカバーガラスを用いて素子を密封した。実施例1、2、3、4、5及び比較例1の量子効率はForrest論文[GGuandSRForrestIEEEJournalofSelectedTopicsinQuantumElectronicsVol4No1JanuaryFebruary1998p8399]に開示された記載内容に従って測定した。本発明で製作した青色有機電界発光素子は最大量子効率21.9を示した。色座標は0.14、0.17であった。本発明の実施例1~5及び比較例1の最大量子効率と色座標を表4に示した。実施例2本発明で合成した化合物2、mCPPO2から、青色ドーパントとして知られているFCNIrpicを用いて青色リン光素子を構成した。素子の構造は、ITO/DNTPD60nm/NPD20nm/mCP10nm/mCPPO2:FCNIrpic30nm、3/TSPO120nm/LiF/Alであった。素子の製作は、化合物1の代わりに化合物2を使用した以外は実施例1と同様にして行った。本発明で製作した青色有機電界発光素子は最大量子効率20.3を示した。色座標は0.14、0.17であった。実施例3本発明で合成した化合物3、mCPPO3から、青色ドーパントとして知られているFCNIrpicを用いて青色リン光素子を構成した。素子の構造は、ITO/DNTPD60nm/NPD20nm/mCP10nm/mCPPO3:FCNIrpic30nm、3/TSPO120nm/LiF/Alであった。素子の製作は、化合物1の代わりに化合物3を使用した以外は実施例1と同様にして行った。本発明で製作した青色有機電界発光素子は最大量子効率19.7を示した。色座標は0.14、0.17であった。実施例4本発明で合成した化合物4、mCPPO4から、青色ドーパントとして知られているFCNIrpicを用いて青色リン光素子を構成した。素子の構造は、ITO/DNTPD60nm/NPD20nm/mCP10nm/mCPPO4:FCNIrpic30nm、3/TSPO120nm/LiF/Alであった。素子の製作は、化合物1の代わりに化合物4を使用した以外は実施例1と同様にして行った。本発明で製作した青色有機電界発光素子は最大量子効率17.0を示した。色座標は0.14、0.17であった。実施例5本発明で合成した化合物12、mCPPO12から、青色ドーパントとして知られているFCNIrpicを用いて青色リン光素子を構成した。素子の構造は、ITO/DNTPD60nm/NPD20nm/mCP10nm/mCPPO12:FCNIrpic30nm、3/TSPO120nm/LiF/Alであった。素子の製作は、化合物1の代わりに化合物12を使用した以外は実施例1と同様にして行った。本発明で製作した青色有機電界発光素子は最大量子効率15.0を示した。色座標は0.14、0.17であった。比較例1比較例として、一般に知られている標準素子構造であるITO/DNTPD60nm/NPD20nm/mCP10nm/mCP:FCNIrpic30nm、3/TSPO120nm/LiF/Alを製作した。素子の製作は、発光層のホスト材料として化合物1を使用せず、その代わりに青色リン光材料のmCPを使用した以外は実施例1と同様にして行った。本構造の青色リン光素子は9.5と低い量子効率を示した。色座標は0.15、0.19であった。"